(57)【要約】【課題】着色剤、低融点物質、及びバインダー樹脂が十分に分散され、透明性及び色調が良好で、低コストな現像剤を得る【解決手段】着色剤、バインダー樹脂、結晶性化合物、低いＤＳＣ吸熱ピーク温度をもつ第１のワックス、及び高いＤＳＣ吸熱ピーク温度をもつ第２のワックスの混合物を、二軸型連続式押出器内で、０．２ないし１．０ｋＷ・ｈ／ｋｇの混練エネルギーＥ（ｋＷ・ｈ／ｋｇ）で溶融混練する。【選択図】      図１
2005024771.tif 000002
【特許請求の範囲】
【請求項１】
着色剤、
バインダー樹脂、
１ないし３０重量％の結晶性化合物、
該結晶性化合物のＤＳＣ吸熱ピーク温度よりも低いＤＳＣ吸熱ピーク温度をもつ第１のワックス、及び
該結晶性化合物のＤＳＣピーク温度よりも高いＤＳＣ吸熱ピーク温度をもつ第２のワックスの混合物を、
該混合物を導入する導入部及びこれを吐き出すための吐出部を有するシリンダと、該シリンダ内に並列して配置された２本のスクリューと、該スクリューを回転駆動する駆動部とを備え、該シリンダ内が、該スクリューにより該混合物に加熱しながら剪断を加えるニーディング部と、加熱及び剪断された該混合物を該スクリューにて送り出す送り部とに分けられる二軸型連続式押出器に導入し、
下記式
Ｅ＝Ｆ／Ｗ
但し、上記式中Ｆ（ｋＷ・ｈ）は前記駆動部の動力、Ｗ（ｋｇ）は前記混合物の重量、
で表される混練エネルギーＥ（ｋＷ・ｈ／ｋｇ）０．２ないし１．０ｋＷ・ｈ／ｋｇで溶融混練し、混練物を得る工程、及び
該混練物を、冷却、及び粉砕し、トナー粒子を得る工程を具備する現像剤の製造方法。
【請求項２】
前記結晶性化合物は、９０ないし１４０℃のＤＳＣ吸熱ピーク温度をもつ請求項１に記載の現像剤の製造方法。
【請求項３】
前記結晶性化合物は、結晶性を有するポリエステル樹脂である請求項１または２に記載の現像剤の製造方法。
【請求項４】
前記第１のワックスは、６０ないし１２０℃のＤＳＣ吸熱ピーク温度をもつ請求項１ないし３のいずれか１項に記載の現像剤の製造方法。
【請求項５】
前記第２のワックスは、１００ないし１６０℃のＤＳＣ吸熱ピーク温度をもつ請求項１ないし４のいずれか１項に記載の現像剤の製造方法。
【請求項６】
前記送り部の混合物の温度は前記結晶性化合物のＤＳＣ吸熱ピーク温度よりも１０℃以上低い請求項１ないし５のいずれか１項に記載の現像剤の製造方法。
【請求項７】
前記吐出部から吐き出された混練物の温度は、前記結晶性化合物のＤＳＣ吸熱ピーク温度よりも１０℃以上高い請求項１ないし６のいずれか１項に記載の現像剤の製造方法。
【請求項８】
前記吐出部から吐き出された混練物を、該混練物を圧延して板状の圧延物を形成圧延ロールと、圧延物を放熱させるための冷却ベルトを備えた冷却機構とを含む冷却固化装置により冷却する工程をさらに含む請求項１ないし７のいずれか１項に記載の現像剤の製造方法。
【請求項９】
前記圧延物は、１．５ｍｍ以下の厚さを有し、前記ＤＳＣ吸熱ピーク温度よりも１０℃以上低い温度に低下する請求項８に記載の現像剤の製造方法。
【請求項１０】
前記圧延物は、該冷却固化装置において、５．０ないし２０．０℃／秒の冷却速度で、前記バインダー樹脂のガラス転移点Ｔｇよりも１０℃以上低い温度に冷却される請求項８または９に記載の現像剤の製造方法。
【請求項１１】
着色剤、
バインダー樹脂、
１ないし３０重量％の結晶性化合物、
該結晶性化合物のＤＳＣ吸熱ピーク温度よりも低いＤＳＣ吸熱ピーク温度をもつ第１のワックス、及び
該結晶性化合物のＤＳＣピーク温度よりも高いＤＳＣ吸熱ピーク温度をもつ第２のワックスの混合物を含む現像剤であって、
該混合物を導入する導入部及びこれを吐き出すための吐出部を有するシリンダと、該シリンダ内に並列して配置された２本のスクリューと、該スクリューを回転駆動する駆動部とを備え、該シリンダ内が、該スクリューにより該混合物に加熱しながら剪断を加えるニーディング部と、加熱及び剪断された該混合物を該スクリューにて送り出す送り部とに分けられる二軸型連続式押出器を用いて、
下記式
Ｅ＝Ｆ／Ｗ
但し、上記式中Ｆ（ｋＷ・ｈ）は前記駆動部の動力、Ｗ（ｋｇ）は前記混合物の重量
で表される混練エネルギーＥ（ｋＷ・ｈ／ｋｇ）０．２ないし１．０ｋＷ・ｈ／ｋｇで溶融混練され、その後、冷却、及び粉砕して得られる現像剤。
【発明の詳細な説明】
【０００１】
【発明の属する技術分野】
本発明は、電子写真法、静電記録法、静電印刷法等に適用される現像剤及びその製造方法に関する。
【０００２】
【従来の技術】
従来、電子写真方式に使用されるカラートナーの製造方法としては、混練粉砕法が知られている。この混練粉砕法によれば、バインダー樹脂、顔料等のトナー材料を混練し、粉砕し、分級して所定の粒径のカラートナーを製造することができる。
【０００３】
カラートナーにおいて着色剤として使用される顔料は、一般にバインダー樹脂に対する分散性が悪いために、均一に分散させることが困難である。そこで、トナー中の顔料の分散性を向上させる技術として、トナー原料の溶融混練工程を、多量の着色剤とバインダー樹脂を予め溶融混練して分散させてマスターバッチを形成する第１の工程と、このマスターバッチにさらにバインダー樹脂を配合して希釈する第２の工程とに分けて行った後、常法と同様に混練物を粉砕、分級してトナーを得る方法いわゆるマスターバッチ法がある。これにより顔料の分散性は多少良好となる反面、工程数が増えるため、カラートナーのコスト高の一因となっていた。
【０００４】
また、トナーには、バインダー樹脂、及び種々のワックス類が添加され、これにより、トナーの耐オフセット性及び定着性を向上している。特に、カラー画像形成では、モノクロ画像形成と異なり、カラートナーすなわちイエロー、マゼンタ、及びシアントナーを適宜混色することにより、所望の発色を得ていることから、これらのトナーが定着時に十分溶融混合するように、使用されるバインダー樹脂の軟化点が比較的低く設定されている。さらに、定着後のトナーが溶融状態を維持していると、他の記録紙、及び部材等に付着しやすいため、これらのトナーには、狭い温度域内で十分に溶融し、その温度域未満では容易に固化するよう、バインダー樹脂中に種々の低融点物質例えばワックス等が添加されている。
【０００５】
しかしながら、これらの低融点物質は、トナー製造中、特に溶融混練工程後の十分に冷却されない状態ではバインダー樹脂中から染み出し易く、トナー製品中に均一に分散が困難となり、トナーの透明性及び色調の低下を招き、十分な定着性及び耐オフセット性が得られないという問題があった。
【０００６】
溶融混練後の冷却方法として、例えば混練物を０．５ｍｍ以下の薄膜状にして、２０℃／秒以上の冷却速度で冷却することがあげられる（例えば、特許文献１参照。）。
【０００７】
しかしながら、この冷却方法は種々の低融点物質を含有する混練物に適用すると、低融点物質が急激に冷却されることにより、バインダー樹脂との親和性が低下し、次工程の粉砕において脱離してしまい、最終的にトナー中に残留する低融点物質の量が減少するとともに、トナー中に低融点物質単体が遊離した状態で存在した場合、トナーの流動性や保存性が悪化するという問題が生じるため、実用的ではなかった。
【０００８】
【特許文献１】
特開平９−３４１７３号公報
【０００９】
【発明が解決しようとする課題】
本発明は、上記事情に鑑みてなされたもので、その第１の目的は、着色剤、低融点物質、及びバインダー樹脂が十分に分散され、透明性及び色調が良好で、低コストな現像剤を得ることにある。
【００１０】
また、本発明の第２の目的は、着色剤、低融点物質、及びバインダー樹脂が十分に分散され、透明性及び色調が良好な現像剤を安価に製造し得る現像剤の製造方法を得ることにある。
【００１１】
【課題を解決するための手段】
本発明は、第１に、着色剤、バインダー樹脂、１ないし３０重量％の結晶性化合物、低いＤＳＣ吸熱ピーク温度をもつ第１のワックス、及び高いＤＳＣ吸熱ピーク温度をもつ第２のワックスの混合物を、二軸型連続式押出器内で、０．２ないし１．０ｋＷ・ｈ／ｋｇの混練エネルギーＥ（ｋＷ・ｈ／ｋｇ）で溶融混練して得られる現像剤を提供する。
【００１２】
また、本発明は、第２に、着色剤、バインダー樹脂、１ないし３０重量％の結晶性化合物、低いＤＳＣ吸熱ピーク温度をもつ第１のワックス、及び高いＤＳＣ吸熱ピーク温度をもつ第２のワックスの混合物を、二軸型連続式押出器内で、０．２ないし１．０ｋＷ・ｈ／ｋｇの混練エネルギーＥ（ｋＷ・ｈ／ｋｇ）で溶融混練、冷却、及び粉砕する工程を有する現像剤の製造方法を提供する。
【００１３】
【発明の実施の形態】
本発明者らは、種々の低融点物質及び着色剤をバインダー樹脂中に十分にさせるべく、鋭意研究を行ったところ、従来用いられていた混練エネルギーよりも低いエネルギーで溶融混練を行う方が着色剤とバインダー樹脂が効率よく混合され、マスターバッチの作成を省くことが可能となることを見出し、本発明をなすに至った。
【００１４】
本発明の現像剤は、着色剤、バインダー樹脂、１ないし３０重量％の結晶性化合物、該結晶性化合物のＤＳＣ吸熱ピーク温度よりも低いＤＳＣ吸熱ピーク温度をもつ第１のワックス、及び
該結晶性化合物のＤＳＣピーク温度よりも高いＤＳＣ吸熱ピーク温度をもつ第２のワックスの混合物を含み、このような混合物の中でも、特に、二軸型連続式押出器内で、０．２ないし１．０ｋＷ・ｈ／ｋｇの混練エネルギーＥ（ｋＷ・ｈ／ｋｇ）で溶融混練された混練物を冷却、粉砕したものに限定される。
【００１５】
混練エネルギーＥ（ｋＷ・ｈ／ｋｇ）は、下記式で表される。
【００１６】
Ｅ＝Ｆ／Ｗ
但し、上記式中Ｆ（ｋＷ・ｈ）は駆動部の動力、Ｗ（ｋｇ）は原料の重量を示す。
【００１７】
上記二軸型連続式押出器は、混合物を導入する導入部及びこれを吐き出すための吐出部を有するシリンダと、シリンダ内に並列して配置された２本のスクリューと、スクリューを回転駆動する駆動部とを備えている。また、このシリンダ内が、スクリューにより混合物に加熱しながら剪断を加えるニーディング部と、加熱及び剪断された混合物をスクリューにて送り出す送り部とに分けられる。
【００１８】
図１に、本発明に使用される二軸型連続式押出器の一例を表す概略断面図を示す。
【００１９】
図示するように、この二軸型連続式押出器２０は、その一端にトナー原料を投入するためのホッパー１０、他端に混練物を排出するための排出口５を有する加熱シリンダ９と、加熱シリンダ内に、図示しないもう１本のスクリューと並列して配設されたスクリュー８と、これらのスクリューに接続されたモーター３とを有する。この装置では、ホッパー１０側からスクリュー全体の長さの約１／４の位置までの領域３３がニーディング部に相当し、スクリュー全体の長さの残り３／４の領域３４が送り部に相当する。
【００２０】
スクリューに伝達される駆動力すなわちモーター動力は、上記式Ｅ＝Ｆ／Ｗの値が０．２ないし１．０ｋＷ・ｈ／ｋｇとなるように、原料の重量に応じて適宜設定し得る。例えば原料の重量が９０ないし１５０ｋｇである場合、好ましくは９０ないし７５０ｋＷ・ｈに設定することができる。
【００２１】
ニーディング部の温度Ｔ１（℃）は、送り部の温度Ｔ２（℃）よりも、１０ないし７０℃低いことが好ましい。１０℃未満であると、ニーディング部での混練りが不完全なまま、送り部に混練物が送られるため、着色剤等のトナー材料の分散不良となる傾向があり、また７０℃を超えると、ニーディング部での滞留時間が長すぎて、樹脂の分子鎖の断裂や、着色剤の分解により発色不良及び透明性不良となる傾向がある。
【００２２】
また、本発明の現像剤の製造方法は、上記現像剤を製造するための方法であって、
上記混合物を、上記二軸型連続式押出器内に導入し、０．２ないし１．０ｋＷ・ｈ／ｋｇの混練エネルギーＥ（ｋＷ・ｈ／ｋｇ）で溶融混練して混練物を形成する工程、及び
得られた混練物を冷却、及び粉砕してトナー粒子を形成する工程を含む。
【００２３】
本発明によれば、着色剤及びバインダー樹脂に、種々の低融点物質すなわち結晶性化合物、結晶性化合物のＤＳＣ吸熱ピーク温度よりも低いＤＳＣ吸熱ピーク温度をもつ第１のワックス、及び結晶性化合物のＤＳＣピーク温度よりも高いＤＳＣ吸熱ピーク温度をもつ第２のワックスを添加しても、所定の二軸型連続式押出器内で、比較的低い０．２ないし１．０ｋＷ・ｈ／ｋｇの混練エネルギーＥ（ｋＷ・ｈ／ｋｇ）で溶融混練することにより、マスターバッチを使用しなくても、着色剤及びこれら低融点物質が、バインダー樹脂中に十分に分散される。
【００２４】
１．０ｋＷ・ｈ／ｋｇより高い混練エネルギーで溶融混練を行うと、混練エネルギーＥが高すぎて、着色剤が分散しにくく、時間がかかって製造コストが上がり、また、このような大きい混練エネルギーで長時間溶融混練を行うことにより、樹脂の分子鎖が切断され、熱的な物性が変化し、特に結晶性化合物においては、結晶化部分が分解してしまい、低温定着性の役割を果たさないという不利点がある。
【００２５】
また、０．２ｋＷ・ｈ／ｋｇ未満の低いエネルギーで溶融混練を行うと、混練が不十分なため、着色剤及び上記低融点物質が分散しにくく、時間がかかって製造コストが上がり、また、低融点物質の分散径が大きくなり、着色剤の発色性や透明性を損なう傾向がある。また、低融点物質が表面に露出する比率が大となるため、流動性や保存性が低下すること、及び吸湿のため環境差により帯電安定性が劣ることなどの不利点がある。さらに、連続して画出しを行った場合に画像濃度の低下をもたらす傾向がある。
【００２６】
本発明の現像剤の好ましい定着温度は、１３０ないし２４０℃である。
【００２７】
また、本発明に使用されるバインダー樹脂は、好ましくは９０ないし１３０℃の軟化点を有する。
【００２８】
ここで、軟化点は、例えば高架式フローテスター（（株）島津製作所製  ＣＦＴ−５００Ｄ）を用い、１ｇの試料を昇温速度６℃／分で加熱しながらプランジャーにより１．９６ＭＰａの荷重を与え、直径１ｍｍ、長さ１ｍｍのノズルを押し出すようにし、これによりフローテスターのプランジャー降下量と温度との関係を表すＳ字曲線状のグラフ図を描き、そのＳ字曲線の高さをｈとしたとき、ｈ／２に対応する温度を軟化点により測定されるものをいう。
【００２９】
本発明に使用される結晶性化合物のＤＳＣ吸熱ピーク温度は、好ましくは９０ないし１４０℃である。この温度範囲内であると、ＤＳＣ吸熱ピーク温度において、固体状から液体状に変化し、定着基材上に強固に定着するという利点がある。しかしながら、９０℃未満であると、定着されて排紙上のトナーが十分に冷却されない場合、連続して複写され、積み重なった定着紙の裏面にトナーが定着されてしまう傾向があり、１４０℃を超えると、定着可能温度が高くなり、低温定着性の効果が十分に得られない傾向がある。
【００３０】
結晶性化合物は、好ましくは、結晶性を有するポリエステル樹脂である。結晶性を有するポリエステル樹脂は、結晶化度１０ないし５０％で昇温時に固体状から液体状に急激に変化することにより、定着基材上に強固に定着する効果を発揮することから、好適に使用することができる。
【００３１】
第１のワックスは、結晶性化合物のＤＳＣ吸熱ピーク温度より低いＤＳＣ吸熱ピーク温度を有し、好ましくは、６０ないし１２０℃、さらに好ましくは７０ないし１００℃のＤＳＣ吸熱ピーク温度を有する。この温度範囲内であると、可塑化作用により低温オフセットに対する効果を発揮するという利点がある。しかしながら、６０℃未満であると、高温下の保存、保管の際にブリードしてしまうため、保存性が劣る傾向があり、１２０℃を超えると、可塑化作用が十分に機能しないため、低温オフセット性に劣る傾向がある。
【００３２】
第２のワックスは、結晶性化合物のＤＳＣ吸熱ピーク温度より高いＤＳＣ吸熱ピーク温度を有し、好ましくは、１００ないし１６０℃、さらに好ましくは１１０ないし１５５℃のＤＳＣ吸熱ピーク温度を有する。この温度範囲内であると、定着ローラ表面からの離型作用に対する効果を発揮するという利点がある。しかしながら、１００℃未満であると、離型作用が低温域で作用するため、高温オフセットが発生する傾向があり、１６０℃を超えると、定着温度範囲で溶融しないため、離型作用がなく、高温オフセットが発生する傾向がある。
【００３３】
また、本発明の一態様によれば、シリンダ内の混合物の温度を制御することができる。また、本発明の一態様によれば、吐き出された混練物の温度を制御することができる。
【００３４】
シリンダ内の送り部における混合物の温度は、結晶性化合物のＤＳＣ吸熱ピーク温度よりも、好ましくは１０℃以上より好ましくは１０ないし３５℃低い。この場合、結晶性化合物が完全に液状化しないため、適度なシアが混練物にかかるという利点がある。しかしながら、送り部における混合物の温度が結晶性化合物のＤＳＣ吸熱ピーク温度より１０℃低い温度よりも高い場合には、結晶性化合物が液状化して、シアがかからず分散不良となる傾向がある。
【００３５】
また、吐出部から吐き出された混練物の温度は、結晶性化合物のＤＳＣ吸熱ピーク温度よりも１０℃以上高いことが好ましい。この場合、次工程での圧延・冷却の際に厚みムラが少なく、均一に圧延され、冷却の際の温度ムラが発生しないという利点がある。しかしながら、吐出部から吐き出された混練物の温度が結晶性化合物のＤＳＣ吸熱ピーク温度より１０℃高い温度よりも低い場合には、圧延した際に圧延ロールに固着しやすく、厚みムラも発生しやすくなり、生産性が低下する傾向がある。
【００３６】
本発明の一態様によれば、二軸型連続式押出器の後段に、冷却固化装置をさらに設けることができる。
【００３７】
冷却固化装置は、好ましくは、混練物を圧延して圧延物を形成する圧延ロールと、圧延物を放熱させるための冷却ベルトとを備えた冷却機構とを含む。
【００３８】
図２に、本発明に使用され得る冷却固化装置の一例を表す概略図を示す。
【００３９】
冷却固化装置３０は、二軸連続式押出機２０の後段に設けられる。一対の圧延ロール６は二軸連続式押出機２０の吐出口５の後段に設けられている。圧延ロール６の後段には同期して回転可能なローラ２３，２４と、これらに掛け渡されたベルト１８からなる搬送機構が設けられている。冷却機構４は、この搬送機構上に設けられ、ローラ２３と対向して設けられたローラ２１、及びこのベルト１８を圧接可能な位置に設けられたローラ２２に掛け渡されて、ベルト１８の一部と接触し得るベルト７とを有する。また、ベルト７は、図示しない水冷機構を備えている。冷却固化装置３０の後段には、例えば粉砕装置４０を設けることができる。
【００４０】
二軸連続式押出機２０で溶融混練された混練物は、自然落下しながら自然冷却されてその表面が半固化状態になる。次に、混練物は圧延ロール６にかけられて、薄板状の圧延物を形成する。圧延物はベルト１８により冷却固化装置３０に搬送され、ここで、ベルト７とベルト１８との間に挟まれ、この状態で搬送されながらベルト７に放熱してさらに冷却される。
【００４１】
混練物の冷却速度は、圧延物の厚さ、冷却固化装置３０における冷却温度、冷却ベルトの長さ、及び圧延物の搬送速度等により適宜調整し得る。
【００４２】
また、図３に、本発明に使用され得る冷却固化装置の他の一例を表す概略図を示す。
【００４３】
冷却固化装置３１は、二軸連続式押出機２０の後段に設けられている。圧延ローラ１６は、二軸連続式押出機２０の吐出口５の後段に設けられ、冷却ドラム１１と押圧可能に配置されている。また、冷却ドラム１１は、４つのローラに掛け渡された冷却ベルト１７上に、冷却ベルト１７を押圧するように設けられている。
【００４４】
図２に示す冷却固化装置３０は、冷却機構４と圧延ローラ６と別々に設けられているが、この冷却固化装置３１では、冷却ベルト１７及び冷却ドラム１１を含む冷却機構と圧延ローラ１６とが一体化されているためコンパクトである。
【００４５】
冷却固化装置３１の後段には、例えば粉砕装置４０を設けることができる。
【００４６】
冷却固化装置３１では、二軸連続式押出機２０で溶融混練された混練物は、吐出口５から自然落下しながら自然冷却されてその表面が半固化状態になる。次に、混練物は冷却ドラム１１と圧延ロール６とにより冷却しながら圧延され、薄板状の圧延物を形成する。圧延物は冷却ドラム１１と冷却ベルト１７との間に挟まれて搬送されながら放熱し、さらに冷却される。
【００４７】
混練物の冷却速度は、圧延物の厚さ、冷却固化装置３０における冷却温度、冷却ベルトの長さ、及び圧延物の搬送速度等により適宜調整し得る。
【００４８】
本発明によれば、上述のように、吐出部から吐き出された混練物を、圧延ロールにより圧延して板状の圧延物を形成することができる。
【００４９】
得られた圧延物は、好ましくは１．５ｍｍ以下の厚さを有する。圧延物の厚さが１．５ｍｍを超えると、圧延物表面と内部の冷却速度の差が大きくなり、分散状態が不均一となる傾向がある。より好ましくは０．５ないし１．５ｍｍ、さらに好ましくは０．５ｍｍより大きく１．２ｍｍ以下の厚さを有する。０．５ｍｍより大きいと、圧延物の厚みムラが小さいという利点がある。
【００５０】
また、圧延により冷却された圧延物の温度は、結晶性化合物のＤＳＣ吸熱ピーク温度よりも１０℃以上低いことが好ましい。この場合、低融点物質及び結晶性化合物が圧延物中に均一に分散された状態になるという利点がある。圧延により冷却された圧延物の温度が結晶性化合物のＤＳＣ吸熱ピーク温度よりも１０℃低い温度より高い場合、低融点物質及び結晶性化合物が圧延物中の表面に析出し、分散が劣る傾向がある。
【００５１】
また、圧延物は、冷却固化装置において、好ましくは５℃／秒以上、より好ましくは５ないし２０℃／秒、さらに好ましくは８．０℃／秒以上１４℃／秒未満の冷却速度で、バインダー樹脂のガラス転移点Ｔｇよりも１０℃以上低い温度まで冷却される。このような冷却を行うと、圧延物内のバインダー樹脂中から結晶性化合物及びワックス等の低融点物質が染み出しにくく、冷却、粉砕後に得られるトナー粒子中のバインダー樹脂、低融点物質、及び、着色剤の分散が良好となる。このため、透明性及び色調が良好で、十分な定着性及び耐オフセット性を有する現像剤が得られる。
【００５２】
なお、冷却速度が５．０℃／秒より低いと、温度が高い軟らかい状態で粉体に供されるため、分散されにくく、生産性が低下する傾向があり、また、１４℃／秒を超えると、バインダー樹脂と低融点物質との親和性に劣る傾向がある。さらに、２０℃／秒を超えると、バインダー樹脂と低融点物質との親和性に劣り、さらに、結晶性化合物が表面に析出する傾向がある。
【００５３】
本発明に使用し得るバインダー樹脂として、例えば結晶性化合物との溶融混練の際に分散可能なものであれば何でも使用できるが、中でもポリエステル樹脂で酸価を有するものが好ましい。
【００５４】
バインダー樹脂として使用されるポリエステル樹脂としては、公知の多価アルコール成分と、カルボン酸、カルボン酸無水物、カルボン酸エステル等の多価カルボン酸成分を含有した単量体を用いて得られる。多価アルコール成分としては、ポリオキシプロピレン（２．２）−２，２−ビス（４−ヒドロキシフェニル）プロパン、ポリオキシエチレン（２．２）−２，２−ビス（４−ヒドロキシフェニル）プロパン等のビスフェノールＡのアルキレン（炭素数２〜３）オキサイド（平均付加モル数１〜１０）付加物、エチレングリコール、プロピレングリコール、ネオペンチルグリコール、グリセリン、ペンタエリスリトール、トリメチロールプロパン、水添ビスフェノールＡ、ソルビトール、又はそれらのアルキレン（炭素数２〜３）オキサイド（平均付加モル数１〜１０）付加物等が挙げられ、これらの１種以上を含有するものが好ましい。
【００５５】
また、多価カルボン酸成分としては、フタル酸、イソフタル酸、テレフタル酸、フマル酸、マレイン酸等のジカルボン酸、ドデセニルコハク酸、オクチルコハク酸等の炭素数１〜２０のアルキル基又は炭素数２〜２０のアルケニル基で置換されたコハク酸、トリメリット酸、ピロメリット酸、それらの酸の無水物及びそれらの酸のアルキル（炭素数１〜８）エステル等が挙げられ、これらの１種以上を含有するものが好ましい。
【００５６】
原料モノマーとして好ましい芳香族化合物としては、例えばトリメリット酸及びその誘導体、イソフタル酸、テレフタル酸及びそれらの誘導体、ビスフェノールＡのアルキレンオキシド付加物、フェニレンジアミン、キシリレンジアミン等が挙げられる。
【００５７】
上記により製造されるポリエステル樹脂は、軟化点が９０℃から１３０℃であることが好ましい。軟化点が９０℃よりも低いと定着性は良いが保存性が悪化する傾向があり、軟化点が１３０℃よりも高いと定着に要するエネルギーが高くなり、定着強度が低下するといった傾向がある。また、軟化点を調整するために軟化点の低いポリエステル樹脂と軟化点の高いポリエステル樹脂を適宜混合することができる。
【００５８】
本発明に用いられるポリエステル樹脂は、ガラス転移点が５５℃ないし７０℃であることが好ましい。ガラス転移点が５５℃よりも低いと定着性は良いが保存性が悪化する傾向があり、ガラス転移点が７０℃よりも高いと樹脂の硬度が高くなり粉砕に要するエネルギーが高くなり、製造性が低下するといった傾向がある。また、ガラス転移点を調整するために、ガラス転移点の低いポリエステル樹脂とガラス転移点の高いポリエステル樹脂を適宜混合することができる。
【００５９】
また、本発明に使用されるポリエステル樹脂は、酸価が６（ｍｇＫＯＨ／ｇ）から１２（ｍｇＫＯＨ／ｇ）になるものが好ましく使われる。酸価が６（ｍｇＫＯＨ／ｇ）よりも低いと帯電安定性は良いが樹脂の硬度が高くなるため、粉砕に要するエネルギーが高くなり、これにより、製造性が低下する傾向があり、酸価が１２（ｍｇＫＯＨ／ｇ）よりも高いと、製造性は良いが帯電安定性が悪化する傾向がある。また、酸価を調整するために、例えば酸価の低いポリエステル樹脂と酸価の高いポリエステル樹脂を適宜混合することができる。
【００６０】
上記により製造されるポリエステル樹脂は、２０００〜５０００の数平均分子量になるものが好ましく使われる。数平均分子量が２０００よりも低いと定着性は良いが保存性が悪化する不具合があり、数平均分子量が５０００よりも高いと定着に要するエネルギーが高くなり、定着強度が低下するといった不具合が発生する。また、数平均分子量においては、数平均分子量を調整するために数平均分子量の低いポリエステル樹脂と数平均分子量の高いポリエステル樹脂を適宜混合してもよい。
【００６１】
上記により製造されるポリエステル樹脂は、５０００〜９００００の重量平均分子量になるものが好ましく使われる。数平均分子量が５０００よりも低いと定着性は良いが保存性が悪化する不具合があり、重量平均分子量が９００００よりも高いと定着に要するエネルギーが高くなり、定着強度が低下するといった不具合が発生する。また、重量平均分子量においては、重量平均分子量を調整するために重量平均分子量の低いポリエステル樹脂と重量平均分子量の高いポリエステル樹脂を適宜混合してもよい。
【００６２】
本発明には、第１のワックスと、第２のワックスの少なくとも２種類のワックスを用いる。このようなワックスとして、例えば低分子量ポリエチレン、低分子量ポリプロピレン、ポリオレフィン共重合物、ポリオレフィンワックス、マイクロクリスタリンワックス、パラフィンワックス、及びフィッシャートロプシュワックス等の脂肪族炭化水素系ワックス、及び酸価ポリエチレンワックス等の脂肪族炭化水素系ワックスの酸化物、またはそれらのブロック共重合体、キャンデリラワックス、カルナバワックス、木ろう、ホホバろう、ライスワックス等の植物系ワックス、みつろう、ラノリン、及び鯨ろう等の動物系ワックス、オゾケライト、セレシン、ペトロラクタム等の鉱物系ワックス、モンタン酸エステルワックス、カスターワックス等の脂肪酸エステルを主成分とするワックス類、脱酸カルナバワックスの脂肪酸エステルを一部または全部を脱酸化したものがあげられる。さらに、パルミチン酸、ステアリン酸、モンタン酸、あるいは更に長鎖のアルキル基を有する長鎖アルキルカルボン酸類等の飽和直鎖脂肪酸、ブラシジン酸、エレオステアリン酸、バリナリン酸等の不飽和脂肪酸、ステアリルアルコール、エイコシルアルコール、ベヘニルアルコール、カルナウビルアルコール、セリルアルコール、メリシルアルコール、あるいは更に長鎖のアルキル基を有する長鎖アルキルアルコール等の飽和アルコール、ソルビトール等の多価アルコール、リノール酸アミド、オレイン酸アミド、ラウリン酸アミド等の脂肪酸アミド、メチレンビスステアリン酸アミド、エチレンビスカプリン酸アミド、エチレンビスラウリン酸アミド、ヘキサメチレンビスステアリン酸アミド等の飽和脂肪酸ビスアミド、エチレンビスオレイン酸アミド、ヘキサメチレンビスオレイン酸アミド、Ｎ，Ｎ’−ジオレイルアジピン酸アミド、Ｎ，Ｎ’−ジオレイルセバシン酸アミド等の不飽和脂肪酸アミド類、ｍ−キシレンビスステアリン酸アミド、Ｎ，Ｎ’−ジステアリルイソフタル酸アミド等の芳香族系ビスアミド、ステアリン酸カルシウム、ラウリン酸カルシウム、ステアリン酸亜鉛、ステアリン酸マグネシウム等の脂肪酸金属塩（一般に金属石けんといわれているもの）、脂肪族炭化水素系ワックスにスチレンやアクリル酸等のビニル系モノマーを用いてグラフト化させたワックス、ベヘニン酸モノグリセリド等の脂肪酸と多価アルコールの部分エステル化物、植物性油脂を水素添加することによって得られるヒドロキシル基を有するメチルエステル化合物が挙げられる。
【００６３】
また、第１のワックスとしては、例えばキャンデリラワックス（７１℃）、カルナバワックス（８３℃）、ライスワックス（７９℃）、ホホバオイル（９５℃）、白ロウ（５３℃）、蜜ろう（６４℃）、などの植物系ワックスや動物系ワックス、パラフィンワックス（８０〜１０７℃）などの脂肪族炭化水素系ワックス、長鎖エステルワックス（９０〜９５℃）、脂肪酸エステルワックス（６０〜８２℃）、酸性基を有する（７３℃）、ステアリン酸亜鉛（１２３℃）などの脂肪酸金属塩、モンタンワックス（７９〜８９℃）、モンタン酸エステルワックス（５６〜９２℃）、低密度の低分子量ポリエチレン（１０３〜１２４℃）などが例示される。
【００６４】
第２のワックスとしては、例えば高密度の低分子量ポリエチレン（１２４〜１３３℃）、低分子量ポリプロピレン（１４５〜１６４℃）などが例示される。
【００６５】
第１のワックスおよび／または第２のワックスは、バインダー樹脂の重合時に、溶液中の固形分１００重量部に対して、ワックスを０．１〜８重量部添加して脱溶剤したものを用いることが好ましい。これにより、ワックスの分散がより良好になり得る。
【００６６】
上記ワックスは任意に組み合わせて用いることが出来る。融点の低いワックスが可塑化作用を発揮し、融点の高いワックスが離型作用に対する効果を発揮し得る。このため、融点の低いワックスがトナーの低温定着性に寄与し、融点の高いワックスが耐高温オフセット性に寄与する。
【００６７】
本発明に使用され得る着色剤を下記に示す。
【００６８】
モノカラー用カラー着色材としては下記のものがあげられる。
【００６９】
赤：パーマネントレッド、ブリリアントカーミン６Ｂ、ローダミンレーキ
青：フタロシアニンブルー、アルカリブルー、ファストスカイブルー
緑：マラカイトグリーン、ピグメントグリーン、クロムグリーン
また、フルカラー画像用イエロー着色材としては、  Ｃ．Ｉ．ｐｉｇｍｅｎｔ  Ｙｅｌｌｏｗ  １  Ｓｙｍｕｌｅｒ  ＦａｓｔＹｅｌｌｏｗ  ＧＨ（大日本インキ社製）、Ｃ．Ｉ．ｐｉｇｍｅｎｔ  Ｙｅｌｌｏｗ  ３  Ｓｙｍｕｌｅｒ  ＦａｓｔＹｅｌｌｏｗ  １０ＧＨ（大日本インキ社製）、Ｃ．Ｉ．ｐｉｇｍｅｎｔ  Ｙｅｌｌｏｗ  １２  Ｓｙｍｕｌｅｒ  ＦａｓｔＹｅｌｌｏｗ  ＧＦ（大日本インキ社製）、Ｃ．Ｉ．ｐｉｇｍｅｎｔ  Ｙｅｌｌｏｗ  １３  Ｓｙｍｕｌｅｒ  ＦａｓｔＹｅｌｌｏｗ  ＧＲＦ（大日本インキ社製）、Ｃ．Ｉ．ｐｉｇｍｅｎｔ  Ｙｅｌｌｏｗ  １４  Ｓｙｍｕｌｅｒ  ＦａｓｔＹｅｌｌｏｗ  ５ＧＲ（大日本インキ社製）、Ｃ．Ｉ．ｐｉｇｍｅｎｔ  Ｙｅｌｌｏｗ  １７  Ｓｙｍｕｌｅｒ  ＦａｓｔＹｅｌｌｏｗ  ８ＧＲ（大日本インキ社製）、更にＣ．Ｉ．ｐｉｇｍｅｎｔ  Ｙｅｌｌｏｗ  １２としてイエロー１５２（有本化学）、ピグメントイエローＧＲＴ（山陽色素社製）、スミカプリントイエローＳＴ−Ｏ（住友化学社製）、ベンジジンイエロー１３１６（野間化厚）、セイカファストイエロー２３００（大日精化社製）、及びリオノールイエローＧＲＴ（東洋インキ）、Ｃ．Ｉ．ｐｉｇｍｅｎｔ  Ｙｅｌｌｏｗ  １８０、Ｔｏｎｅｒ  Ｙｅｌｌｏｗ  ＨＧ（クラリアント社製）等があげられる。
【００７０】
フルカラー画像用マゼンタ着色材としては、Ｃ．Ｉ．ｐｉｇｍｅｎｔ  Ｒｅｄ  ８１  Ｓｙｍｕｌｅｘ  Ｒｈｏｄａｍｉｎ  Ｙ  Ｔｏｎｅｒ  Ｆ（大日本インキ社製）、Ｃ．Ｉ．ｐｉｇｍｅｎｔ  Ｒｅｄ  １２２、Ｃ．Ｉ．ｐｉｇｍｅｎｔ  Ｒｅｄ  ５７  Ｓｙｍｕｌｅｒ  ＢｒｉｌｌＣａｒｍｉｎｅ  ６Ｂ（大日本インキ社製）、Ｃ．Ｉ．ｐｉｇｍｅｎｔ  Ｒｅｄ  ２２  Ｓｙｍｕｌｅｒ  ＦａｓｔＢｒｉｌｌ  Ｓｃａｒｌｅｔ  ＢＧ（大日本インキ社製）、Ｃ．Ｉ．ｐｉｇｍｅｎｔ  Ｒｅｄ  ２１  Ｓａｎｙｏ  Ｆａｓｔ  ＲｅｄＧＲ（山陽色素社製）、Ｃ．Ｉ．ｐｉｇｍｅｎｔ  Ｒｅｄ  １８  Ｓａｎｙｏ  Ｔｏｌｕｉｄ  ｎｅＮａｒｏｏｍ  Ｍｅｄｉｕｍ（山陽色素社製）、Ｃ．Ｉ．ｐｉｇｍｅｎｔ  Ｒｅｄ  １１４  Ｓｙｍｕｌｅｒ  ＦａｓｔＣａｒｍｉｎｅ  ＢＳ（大日本インキ社製）、Ｃ．Ｉ．ｐｉｇｍｅｎｔ  Ｒｅｄ  １１２  Ｓｙｍｕｌｅｒ  ＦａｓｔＲｅｄ  ＦＧＲ（大日本インキ社製）、Ｃ．Ｉ．ｐｉｇｍｅｎｔ  Ｒｅｄ  ５  Ｓｙｍｕｌｅｒ  ＦａｓｔＣａｒｍｉｎｅ  ＦＢ（大日本インキ社製）があげられる。
【００７１】
フルカラー画像用シアン着色材としては、Ｃ．Ｉ．ｐｉｇｍｅｎｔ  Ｂｌｕｅ  １５  Ｆａｓｔｏｇｅｎ  ＢｌｕｅＧＳ（大日本インキ社製）、Ｃｈｒｏｍｏｆｉｎｅ  ＳＲ（大日精化社製）、Ｃ．Ｉ．ｐｉｇｍｅｎｔ  Ｂｌｕ  ｌ６  ＳｕｍｉｔｏｎｅＣｙａｎｉｎｅ  Ｂｌｕｅ  ＬＧ（住友化学社製）、Ｃ．Ｉ．ｐｉｇｍｅｎｔ  Ｇｒｅｅｎ  ７  ｐｈｔｈａｌｏｃｙａｎｉｎｎｅＧｒｅｅｎ（東京インキ社製）、Ｃ．Ｉ．ｐｉｇｍｅｎｔ  Ｇｒｅｅｎ  ３６  Ｃｙａｎｉｎｅ  Ｇｒｅｅｎ２  ＹＬ（東洋インキ社製）、Ｃ．Ｉ．ｐｉｇｍｅｎｔ  Ｂｌｕｅ  １５：３  Ｃｙａｎｉｎｅ  ＢｌｕｅＧＧＫ（日本ピグメント社製）があげられる。
【００７２】
また、ブラック色着色材としては、カーボンブラック、スピリットブラック、アニリンブラック（Ｃ．Ｉ．ｐｉｇｍｅｎｔ  Ｂｌａｃｋ  １）等があげられる
本発明の現像剤には、任意に、電荷制御剤を添加することができる。
【００７３】
電荷制御剤としては、ニグロシン染料、含クロム錯体、第４級アンモニウム塩等が用いられる。電荷制御剤はトナー粒子の極性により使い分けすることができる。
【００７４】
カラー現像剤の場合、トナーの色調に影響を与えない無色又は淡色のものが好ましく、例えば、サリチル酸金属塩又はサリチル酸誘導体の金属塩（ボントロンＥ８４＝オリエント社製）が例示され、金属元素がジルコニウム、亜鉛、クロム、ボロンの錯体、錯塩、あるいはその混合物を用いることが好ましい。電荷制御剤の添加量は、バインダー樹脂１００重量部に対して好ましくは０．１ないし１０重量部、より好ましくは０．２ないし７重量部である。
【００７５】
本発明の現像剤において、トナー粒子に、流動性付与剤を添加することができる。
【００７６】
本発明において、流動性付与剤としては、シリカ、アルミナ、チタニァ、マグネシア、ジルコニア、フェライト、マグネタイト等の金属酸化物の微粒子及びそれら微粒子をシランカップリング剤、チタネートカップリング剤、ジルコアルミネート、四級化アンモニウム塩、脂肪酸、脂肪酸金属塩、フッ素系活性剤、溶剤、ポリマー等の処理剤によって表面処理または被覆したもの、ステアリン酸、ステアリン酸亜鉛等の脂肪酸またはその金属塩の微粒子、及びそれら微粒子を前記処理剤により表面処理したものポリスチレン、ポリメタクリル酸メチル、ポリフッ化ビニリデン等のポリマー微粒子及びそれら微粒子を前記処理剤で表面処理または被覆したものが用いられる。これら流動性付与剤の平均粒径は、０．０１〜３μｍの範囲のものが使用される。
【００７７】
これら流動性付与剤の添加量は、トナー粒子１００重量部に対して０．１〜７．０重量部、特に０．２〜５．０重量部の範囲が好ましい。
【００７８】
トナー粒子と流動性付与剤との混合方法は、粉体が流動状態で気流又は機械カなどにより高速運動させ、実質的に粉砕を起こさないよう調整され得る。混合機としては、高速流動型の混合機、例えば、ヘンシェルミキサー、ＵＭミキサー等があげられる。
【００７９】
【実施例】
以下、実施例を示し、本発明を具体的に説明する。
【００８０】
なお実施例および比較例に記載の各成分の量（部）は重量部を表す。
【００８１】
2005024771.tif 000003
上記トナー原料をヘンシェルミキサーを用いて混合した後、図１と同様の構成を有する二軸型連続式押出器に導入し、１．００ｋＷ・ｈ／ｋｇの混練エネルギーで、溶融混練した。送り部におけるトナー粒子材料の温度は８０℃であった。得られた混練物を二軸型連続式押出器の吐き出し口から吐き出した。吐き出された混練物の温度は１００℃であった。次に、混練物を図２と同様の冷却装置に導入し、まず、０．５ｍｍ厚に圧延し、圧延物を得た。得られた圧延物の温度は６３℃まで低下した。次に、その圧延物を５．０℃／秒で、５０℃の冷却温度まで冷却し、その後ハンマーミルで粗粉砕し、次いでジェット粉砕機で微粉砕、分級を行い、体積平均径７．０μｍのトナー粒子を得た。
【００８２】
このトナー粒子１００部に疎水性シリカ２．５部と疎水性酸化チタン０．５部をヘンシェルミキサーにより添加、混合してトナーを製造した。
【００８３】
トナー８部に対し、フェライトコアにシリコーン樹脂をコーティングしたキャリアを総量１００部となるように混合して二成分現像剤を作製した。
【００８４】
上記現像剤を用いて、フルカラー電子写真複写機（ファンタジア２２ｉ、東芝テック社製）により１万枚の連続複写を行い、最低定着温度、非オフセット領域、スメアレベル、帯電性、画像濃度、及び顔料分散性の試験、評価を行った。その結果を表２に示す。
【００８５】
最低定着温度は、７５％以上の定着残存率を得る温度とした。
【００８６】
なお、定着残存率は、定着器の熱ローラの設定温度を順次上昇させた状態で、加重４００Ｎ、ニップ幅７．５ｍｍ、定着送り速度２００ｍｍ／秒の条件でトナー像を転写した転写用紙を定着器により定着処理を行い、形成された定着画像に対して画像部の画像濃度を測定し、その画像部を１００％コットンパットで摩擦を施した後、画像濃度を再度測定して、以下の式で算出することにより求めた。
【００８７】
定着残存率＝摩擦後の画像濃度／摩擦前の画像濃度×１００（％）
非オフセット範囲の測定は、トナー像を転写して上記条件で定着処理を行い、トナーの汚れが生ずるか否かを観察する操作を、定着器の熱ローラの設定温度を順次上昇させた状態で行い、トナーの汚れの発生しない温度、すなわち、低温度域で発生する低温オフセット、高温度領域で発生する高温オフセットのいずれも発生しない温度領域を非オフセット範囲とした。
【００８８】
スメアレベルの測定は、スメアレベルを１０段階に分けた見本を作成し、トナー画像を見本と照合することにより行い、非オフセット範囲温度におけるトナーが裏写りするレベルの平均値とした。このスメアレベルは、値が小さい程、良好であることを示す。
【００８９】
帯電性は、温度１０℃、湿度２０％の低温低湿（Ｌ／Ｌ）環境、温度３５℃湿度８５％の高温高湿（Ｈ／Ｈ）環境、温度２０℃、湿度５０％の常温常湿（Ｎ／Ｎ）環境の３条件で、それぞれトナーとキャリアを１２時間放置した後、所定の混合比にて現像剤を作成したものを、東芝ケミカル社製ＴＢ−２２０型帯電量測定装置によりを行うことにより測定し、以下のように評価した。
【００９０】
2005024771.tif 000004
画像濃度は、温度１０℃湿度２０％の低温低湿（Ｌ／Ｌ）環境、温度３５℃湿度８５％の高温高湿（Ｈ／Ｈ）環境、温度２０℃湿度５０％の常温常湿（Ｎ／Ｎ）環境の３条件で、東芝テック社製複写機プリマージュ４５５にて画像を出力したものをサカタインクス社製マクベス濃度計を用いて測定し、以下のように評価した。
【００９１】
2005024771.tif 000005
顔料分散性は、スライドガラスに載せたトナーをホットプレート上に加熱したものを均一に延伸し、透過光による光学顕微鏡観察において、目視により観察し、１００倍の倍率で顔料粒子が見られない場合を◎、３ないし５個みられた場合を△、５個を超える場合を×として評価した。
【００９２】
また、得られたトナー粒子について、その結晶性化合物のＤＳＣ吸熱ピークを測定した。混練時に混練時にトナー材料にかかる剪断力が適当である場合には、ＤＳＣ吸熱ピークがあるが、混練時にトナー材料に剪断力がかかりすぎ、結晶性化合物が分解してしまうと、ＤＳＣ吸熱ピークがなくなる。
【００９３】
実施例２ないし１８
実施例１と同様の樹脂、下記表１−１ないし１−３に示すＤＳＣ吸熱ピーク温度を有する結晶性ポリエステル、下記表１−１に示すＤＳＣ吸熱ピーク温度を有する第１のワックス、及び下記表１−１に示すＤＳＣ吸熱ピーク温度を有する第２のワックスを表１−１に示す組成で、さらに実施例１と同様の青色顔料、及びＣＣＡを同様の組成で、トナー粒子材料を用意した。
【００９４】
得られたトナー粒子材料を表１−２に示す混練機に各々導入した。混練エネルギー、送り部のトナー粒子材料の温度、吐き出された混練物の温度、圧延物厚さ、圧延物温度、冷却温度、及び冷却速度が各々表１−２，表１−３と同様であること以外は、実施例１と同様にしてトナー粒子を作成し、同様にしてトナーを得た。得られたトナーを、実施例１と同様にしてキャリアと混合し、二成分現像剤を得た。
【００９５】
さらに、得られた二成分現像を用いて、実施例１と同様の試験、評価を行った。その結果を下記表２に示す。
【００９６】
【表１】
2005024771.tif 000006
【００９７】
【表２】
2005024771.tif 000007
【００９８】
【表３】
2005024771.tif 000008
【００９９】
【表４】
2005024771.tif 000009
【０１００】
表２から明らかなように、実施例１ないし１８の現像剤は、顔料分散性が良好であり、最低定着温度、非オフセット領域、スメアレベル、帯電性、画像濃度、及び顔料分散性共に優れていることから、従来よりも低い混練エネルギーで溶融混練を行うと、着色剤とバインダー樹脂が効率よく混合され、マスターバッチの作成を省くことが可能となることがわかった。
【０１０１】
また、混練時にかかるエネルギーを最適化することにより、結晶性化合物が結晶性を保持した状態で、バインダー中に分散されていることがＤＳＣピークの存在より確認することができ、これにより、最低定着温度の低いトナーを得ることができた。
【０１０２】
実施例１９の現像剤は、送り部の温度が使用される結晶性化合物のＤＳＣ発熱ピークより高く、非オフセット領域が若干高くて狭く、スメアレベルが若干高かった。
【０１０３】
また、実施例２０の現像剤は、吐出部から吐き出された混練物の温度が、結晶性化合物のＤＳＣ吸熱ピーク温度よりも１０℃以上高くなかった。非オフセット領域が若干高くて狭く、帯電性と画像濃度評価が若干劣っていた。
【０１０４】
実施例２１の現像剤は、圧延物の厚さが１．５ｍｍを大きく超えていた。圧延物の温度がＤＳＣ吸熱ピーク温度よりも１０℃以上低い温度とならず、及び冷却温度がバインダー樹脂のガラス転移点Ｔｇよりも１０℃以上低い温度にならなかった。また、非オフセット領域が若干低くて狭く、画像濃度が多少低く、帯電性及びスメアレベルも若干劣っていた。
【０１０５】
実施例２３の現像剤は、冷却温度が高く、冷却速度が０．５℃／秒よりも小さかった。最低定着温度が高く、耐電安定性、画像濃度共に劣るものとなった。
【０１０６】
実施例２２の現像剤は、圧延物の厚さが１．５ｍｍを少々超えていた。冷却温度がバインダー樹脂のガラス転移点Ｔｇよりも１０℃以上低い温度にならなかった。また、非オフセット領域が若干低くて狭く、画像濃度が多少低く、帯電性及びスメアレベルも若干劣っていた。
【０１０７】
比較例１の現像剤は、結晶性化合物を含んでいないため、最低定着温度が高めで、スメアレベル及び顔料分散性が悪かった。
【０１０８】
比較例２の現像剤は、結晶性化合物の添加量が多すぎ、スメアレベル及び顔料分散性が悪かった。
【０１０９】
比較例３では、従来の高い混練エネルギーで溶融混練を行っても、結晶性化合物の結晶性が失われ、ＤＳＣピークが見られなくなった。これにより、低温定着性に劣っていることが分かった。また、顔料分散性が劣り、スメアレベルも良好ではなく、非オフセット領域が若干高くて狭くなり、帯電性、及び画像濃度も劣るなど、全体的に良好な特性が得られないことがわかった。
【０１１０】
比較例４は、混練エネルギーが低すぎた。結晶性化合物の分散が上手く行かず、トナー化しているときに脱離して、バグに回収されてしまったために結晶性化合物の最終的な含有量が不足し、ＤＳＣピークも見られなかった。これにより、低温定着性が劣った。このため、顔料分散性が悪く、スメアレベルも良好でなく、非オフセット領域が若干高くて狭くなり、帯電性、及び画像濃度も劣るなど、全体的に良好な特性が得られないことがわかった。
【０１１１】
比較例５ないし８は、二軸型連続式押出器を使用していない。使用した混練機は共に、混練エネルギーが高く、結晶性化合物の結晶性が失われ、ＤＳＣピークが見られなくなった。これにより、低温定着性が劣った。また、顔料分散性が非常に悪く、非オフセット領域が若干高くて狭く、スメアレベルも劣っていた。
【０１１２】
【発明の効果】
本発明によれば、着色剤、低融点物質、及びバインダー樹脂が十分に分散され、透明性及び色調が良好で、低コストな現像剤を得ることができる。
【０１１３】
また、本発明によれば着色剤、低融点物質、及びバインダー樹脂が十分に分散され、透明性及び色調が良好な現像剤を安価に製造し得る現像剤の製造方法が得られる。
【図面の簡単な説明】
【図１】本発明に使用される二軸型連続式押出器の一例を表す概略断面図
【図２】本発明に使用され得る冷却固化装置の一例を表す概略図
【図３】本発明に使用され得る冷却固化装置の他の一例を表す概略図
【符号の説明】
３…モーター、４…冷却機構、５…吐出口、６…圧延ローラ、７…ベルト、８…スクリュー、９…加熱シリンダ、１０…ホッパー、１１…冷却ドラム、１６…圧延ローラ、１７…冷却ベルト、１８…ベルト、２０…二軸型連続式押出器、２１，２２，２３，２４…ローラ、３０…冷却固化装置、３１…、３３…ニーディング部、３４…送り部、４０…粉砕装置
【図１】
2005024771.tif 000010
【図２】
2005024771.tif 000011
【図３】
2005024771.tif 000012